(57)【要約】【課題】  近年の環境変化と共にビル空調、病院施設やクリーンルームなどへの空調システムに於いては、従来の粉じん粒子の除去に加え、大気中に含まれる、アルカリ性ガスあるいは酸性ガスなどの汚染ガスの除去が要求されるようになってきた。【解決手段】  繊維径が０．３〜５０μｍ、厚みが０．１〜１．０ｍｍの合繊繊維またはガラス繊維や天然繊維などからなる不織布あるいは織布にバインダ、溶融繊維あるいは接着パウダーの接着媒体を付けて、繊維径が０．０１〜０．５μｍの超極細繊維層を積層させ、前記不織布あるいは織布と超極細繊維を一体化した積層フィルタ基材にグラフト重合や薬液添着法などの手法によりイオン交換基や反応基を付与したガス除去フィルタろ材としたものである。【選択図】図１
2013111572.tif 000002
【特許請求の範囲】
【請求項１】
合繊繊維またはガラス繊維や天然繊維などからなる不織布あるいは織布に繊維径が０．０１〜０．５μｍの超極細繊維層を積層させ、前記不織布あるいは織布と超極細繊維を一体化した積層フィルタ基材にグラフト重合や薬液添着法などの手法によりイオン交換基や反応基を付与して構成したことを特徴とするガス除去フィルタろ材。
【請求項２】
前記請求項１の積層フィルタ基材の超極細繊維の薄い層の表面にバインダ、溶融繊維あるいは接着パウダーの接着媒体を付けて、繊維径が１〜１００μｍ、厚みが０．０５〜１．５ｍｍの不織布あるいは織布を乾燥固着して一体にした積層フィルタにグラフト重合や薬液添着法などの手法によりイオン交換基や反応基を付与して構成したことを特徴とするガス除去フィルタろ材。
【発明の詳細な説明】
【技術分野】
【０００１】  本発明は工場空調、大気中に含まれる粉じん粒子と、アルカリ性ガスや酸性ガスなどの汚染ガスとを同時に除去できるようにしたエアフィルタのガス除去フィルタろ材に関するものである。
【背景技術】
【０００２】  近年の環境変化と共にビル空調、病院施設やクリーンルームなどへの空調システムに於いては、従来の粉じん粒子の除去に加え、大気中に含まれる、アルカリ性ガスあるいは酸性ガスなどの汚染ガスの除去が要求されるようになってきた。【０００３】  一般的にエアフィルタに於いてはフィルタろ材の繊維密度を高くして、より高い捕集効率を維持しょうとしている。一方フィルタろ材の繊維密度を高くすると、ろ過材の圧損が高くなり通過風量が少なくなるという現象が生じる。【０００４】  そこで、通過風量の増大及び圧損の低減を図る手法として、フィルタろ材を折り畳んでひだ形状にし、セパレータなどを介在してフィルタろ材の面積を広くする方法が採用されている。そして粉じん粒子の除去機能だけでなく、ガス除去機能を持たせようと下記の方法が試みられている。【０００５】  （１）フィルタろ材に脱臭材を付着または含浸させる事によって脱臭機能を持たせる方法。
（２）フィルタユニットの前または後に脱臭作用を有するフィルタを設置して、除去機能と脱臭機能を持たせるようにした方法。
【発明の概要】
【発明が解決しようとする課題】
【０００６】  しかしながら、前述した方法にあっては、（１）の場合にはフィルタろ材自身の圧力損失が高くなり、通過風量が少なくなる問題があり、（２）の場合には取り付ける設置スペースが必要となる問題があった。更には、いずれも加工、組み立てが煩雑となる上、コストが高くなるといった問題があった。【０００７】  本発明は前記事情に鑑みてなされたもので、その目的はビル、病院施設やクリーンルームなどの空調取り入れ口に、粉じん粒子除去機能とガス除去機能とを備えたガス除去フィルタろ材からなるエアフィルタユニットを設け、このエアフィルタユニットを通して、快適室内環境を維持しょうとしたものである。【０００８】  次に、本発明の目的は、従来のフィルタろ材と同等以上の除じん効率を維持しつつ、圧力損失を大幅に低減したガス除去フィルタろ材を使用して、省エネルギー化を可能にすると共にフィルタの寿命が長寿命となるようにしたものである。【０００９】  さらに、本発明の目的は、従来のフィルタろ材と同等以上の除じん効率を維持しつつ、吸着機能を有したガス除去フィルタろ材を使用して、空気中に含まれるアルカリ性ガスあるいは酸性ガス、これらの固形粒子や放射性ヨウ素などの汚染ガスの除去を可能にしたものである。【００１０】  さらに、本発明の目的は、有害物質捕集、除去機能とろ過機能の寿命がほぼ同時に来るようにしたガス除去フィルタろ材を提供しょうとしたものである。
【課題を解決するための手段】
【００１１】  本発明の第１の解決手段は、繊維径が０．３〜５０μｍ、厚みが０．１〜１．０ｍｍの合繊繊維またはガラス繊維や天然繊維などからなる不織布あるいは織布にバインダ、溶融繊維あるいは接着パウダーの接着媒体を付けて、繊維径が０．０１〜０．５μｍの超極細繊維層を積層させ、前記不織布あるいは織布と超極細繊維を一体化した積層フィルタ基材にグラフト重合や薬液添着法などの手法によりイオン交換基や反応基を付与したガス除去フィルタろ材を提供するものである。【００１２】  本発明の第２の解決手段は、前記解決手段１の積層フィルタ基材の超極細繊維の薄い層の表面にバインダ、溶融繊維あるいは接着パウダーの接着媒体を付けて、繊維径が１〜１００μｍ、厚みが０．０５〜１．５ｍｍの不織布あるいは織布を乾燥固着して一体にした積層フィルタ基材にグラフト重合や薬液添着法などの手法によりイオン交換基や反応基を付与したガス除去フィルタろ材を提供するものである。【００１３】  ここで、積層フィルタ基材の不織布あるいは織布はポリエステル繊維、ポリアミド繊維、ポリエチレン繊維、レーヨン、ポリプロピレン繊維などの有機繊維やガラス繊維、パルプ繊維が使用可能である。これらを単独で用いてもよいし２種類以上を併用しても良い。【００１４】  これらの不織布あるいは織布の形成方法としては湿式抄紙法を用いる方法や乾式法、スパンボンド法、メルトブロー法、電界紡糸法などが用いられる。【００１５】  積層フィルタ基材の接着媒体はバインダ、溶融繊維あるいは接着パウダーなどが使用される。そしてバインダは有機系バインダ、無機系バインダ又は混合して加えて得られる混合バインダが使用される。なお、好ましくはアクリル樹脂が使用される。溶融繊維は芯鞘構造の繊維などが使用される。さらに接着パウダーとしては軟化点の低い樹脂の粉末などが使用される。【００１６】  積層フィルタ基材の超極細繊維は単繊維直径が０．０１〜０．５μｍの範囲内にあるものであるものを指し、その形態は繊維状の形態であればよく、長さや断面形状にはこだわらないものである。そして超極細繊維を構成する材料は特に限定されるものではないが、例えばポリエステルやポリアミド、ポリオレフイン、ポリフェニレンスルフイド（ＰＰＳ）などが挙げられる。ポリエステルとしてはポリエチレンテレフタレート（ＰＥＴ）、ポリトリメチレンテレンテレフタレート（ＰＴＴ）、ポリブチレンテレフタレート（ＰＢＴ）、ポリ乳酸（ＰＬＡ）などが挙げられる。また、ポリアミドとしてはナイロン６（Ｎ６）、ナイロン６６（Ｎ６６）、ナイロン１１（Ｎ１１）などが挙げられる。ポリオレフインとしてはポリエチレン（ＰＥ）、ポリプロピレン（ＰＰ）、ポリスチレン（ＰＳ）などが挙げられる。上記材料以外にもフェノール樹脂やポリアクリロニトリル（ＰＡＮ）、ポリビニルアルコール（ＰＶＡ）、ポリエーテルサルフォン（ＰＥＳ）、ポリスルホン、フッ素系高分子やそれらの誘導体を用いることももちろん可能である。【００１７】  本発明に使用される超極細繊維層は上述のような超極細繊維から構成されているが、超極細繊維は束状になく超極細繊維が分散した状態にあるのが好ましい。これは超極細繊維がスリップフロー効果で流体の流れが��くなり低圧力損失になるためである。【００１８】  そして超極細繊維層は電界紡糸法により製造されたものである。このように電界紡糸法により製造された超極細繊維層は基材と併用することで十分な強度を有するため各種フィルタの加工性にすぐれている。この電界紡糸法とは従来公知の方法でありノズルなどから供給した紡糸溶液に対して電界を作用させることにより延伸して繊維化する方法である。【００１９】  次いで前記繊維化した超極細繊維を不織布あるいは織布上に積層させて超極細繊維層を形成できる。この不織布あるいは織布は超極細繊維を捕集でき且つ、フィルタの加工性および強度が保持できるものであれば良く特に限定されるものではない。【００２０】  低い圧力損失でありながら高効率の粉じん捕集機能を発揮する積層フィルタ基材の製作は、繊維径が０．３〜５０μｍ、厚みが０．１〜１．０ｍｍの合繊繊維またはガラス繊維や天然繊維などからなる不織布あるいは織布にバインダ、溶融繊維あるいは接着パウダーの接着媒体を付けて、その上に、ノズルなどから供給した紡糸材料に対して電界を作用させ延伸した超極細繊維を形成する電界紡糸法、溶融紡糸法により０．０１〜０．５μｍの超極細繊維層を積層させることで、前記不織布あるいは織布と超極細繊維を一体化した積層フィルタ基材を形成する。【００２１】  さらに、積層フィルタ基材のもう一つの形態は前記積層フィルタ基材の超極細繊維層の表面にバインダ、溶融繊維あるいは接着パウダーの接着媒体を付けて、繊維径が１〜１００μｍ、厚みが０．０５〜１．５ｍｍの不織布あるいは織布を乾燥固着するか、単に物理的に重ねて一体にした積層フィルタろ材である。【００２２】  次に、低い圧力損失でありながら高効率の粉じん捕集機能を有し且つ汚染ガスの吸着機能を発揮するガス除去フィルタろ材の製作は、前記積層フィルタ基材にα線、β線、γ線、Ｘ線、電子線などの放射線を照射してラジカル（反応開始種）を生成させる。この照射後の積層フィルタ基材を重合性モノマー含有溶液に浸漬して重合性モノマーを積層フィルタ基材繊維にグラフト重合させる。その結果この重合性モノマーが繊維にグラフト重合側鎖として結合したものが生成する。この生成された重合性モノマーを側鎖として有する繊維をアニオン交換基又はカチオン交換基を有する化合物と接触反応させることにより、グラフト重合された側鎖の重合性モノマーにイオン交換基が導入されて最終生成物が得られる。また、ガスとの反応性を持った溶液や粒子状除去材を含浸、添着、乾燥させてガス除去フィルタろ材も製作できる。そこで、かかる生成物が空気中のアルカリ性ガス、酸性ガスなどの汚染ガスと接触した際には、表面積の多い超極細繊維がガスと接触して、効率よく接触するので、その汚染ガス除去率が優れたものとなる。【００２３】  また重合性モノマーとして、ビニルスルホン酸、スチレンスルホン酸、ビニルピリジンアクリル酸、メタクリル酸、アリールアミン、クロロメチルスルホン酸などがあるが、カチオン交換基、アニオン交換基の必要性によって適宜選択されるものでありこれらの範囲に限定されるものではない。【００２４】  また、含浸反応液としては水酸化カリウム、炭酸カリウム、硫酸、アミンなどが使用される。【００２５】  なお、ガス除去フィルタろ材は、イオン交換基や薬品を付与した不織布あるいは織布に繊維径が０．０１〜０．５μｍの超極細繊維層を積層させ、前記不織布あるいは織布と超極細繊維とを組み合わせた構成でもよい。【００２６】  そして、低い圧力損失でありながら高効率の粉じん捕集機能を有し且つ汚染ガスの吸着機能を発揮する機能性フィルタの製作は、ガス除去フィルタろ材などをジグザグ状に折り畳んでひだ折り加工し、ひだ折り加工したろ材間にセパレータまたはビード状接着剤を挟み込んで外枠内に接着材で気密に取り付けて製作される。【００２７】  また、ガス除去フィルタろ材をフィルタパックとして使用する場合はガス除去フィルタろ材の超極細繊維の薄い層の表面にバインダを塗布し、不織布を乾燥固着して一体に配置するのが好ましい。しかしこれに限定される事なくどのような態様で使用しても良い。【００２８】  そしてフィルタパックとして使用する場合は内側にシール材を取り付けたセル型のフィルタ枠に気密性をもたされた状態で取り付けられる。【００２９】  また、もう一つの形態は、表面に突出するエンボスと裏面に突出するエンボスを幅方向に交互に形成したガス除去フィルタろ材などを、突出するエンボス同士が接触するようにジグザグ状に折り畳んでひだ折り加工し、外枠内に接着材で気密に取り付けて製作される。【００３０】  上記問題解決手段による作用は次の通りである。【００３１】  まず、エアフィルタの運転によりガス除去フィルタろ材に被処理ガスが吸気される。そして、ガス除去フィルタろ材を通過した被処理ガスは被処理ガス中に含まれるＮＯｘ、ＳＯｘ、アンモニアガスなどが、固形粒子と共にガス除去フィルタに捕集吸着され、清浄エアーとして排出される。【００３２】  さらに、フィルタ基材表面に付着される除去材の層厚、量は、被処理ガス中に含まれる有害物質の性質、量に応じて付与量なども変更できるようにしたので、エアフィルタのガス除去機能とろ過機能がうまく作用し寿命もほぼ同時期になり、従来のようにどちらかの機能が早く失われ新規のガス除去フィルタろ材に取り替えなければならないといった問題が解決される。【００３３】  また、これによりガス除去フィルタろ材の取り替え頻度が少なくなり、取替え作業に手間が掛からない上、長期に亘り安定した性能が得られ経費コストの削減も可能となる。【００３４】  さらに、粒子状除去材添着の場合、ガス除去フィルタろ材のじん埃捕集側の表面でバインダにより固着するため、清浄化空気排出側には粒子状除去材の付着が無い状態となる。このため、除去材がエアフィルタろ材から剥離して清浄化空気中に飛散することがない。したがって、清浄化空気が除去材によって汚染されることのないものである。
【発明の効果】
【００３５】（１）超極細繊維を用いたガス除去フィルタろ材とすることにより、ろ材自身の圧力損失が低減でき、通過風量を確保できる。
（２）超極細繊維をフィルタ基材に用いることにより、比表面積を大きくでき、ガス除去性能を効果的に高めることができる。
（３）ガス除去フィルタろ材に除じん機能とガス除去機能を持たせたので、従来別々に製作していたフィルタを一つにすることができ、設置スペースや設置コストを削減することができる。
（４）種々の基材に超極細繊維を積層させることにより、様々な用途に応じたガス除去フィルタろ材を製作することができる。
（５）超極細繊維の薄い層の表面に不織布あるいは織布を一体にしたガス除去フィルタろ材としたので、超極細繊維層が損傷したり、剥がれて飛散したりすることがなく、また表面層を変更することで様々な形状に加工することができる。
（６）フィルタ基材にイオン交換基や反応性溶液を目的、量に応じて、表裏面に添着させることにより、ガス除去フィルタろ材に捕集された有害物質を長期間、安定的に捕らえることができる。したがって、ガス除去フィルタろ材に捕集された有害物質を効率よく捕集除去でき、安全性および性能の高いものである。
（７）イオン交換基や反応性溶液の層厚量を、被処理ガス中に含まれる有害物質の種類、性質、量に応じて変更できるようにしたので、有害物質などの除去機能と除じん機能の寿命がほぼ同時期になるため、ガス除去フィルタろ材の機能を十分活用できる。
（８）粒子状除去材の添着をローラの転写などによりガス除去フィルタろ材のじん埃捕集側の表面および裏基材に行うことから、ガス除去フィルタろ材を容易な手段により製造することができる。
（９）ガス除去フィルタろ材への除去材の添着を確実にすると共にコストの安いろ材を提供できる。
（１０）ガス除去フィルタろ材表面に添着させる除去材の種類、性質、層の厚さを変化させたので、エアフィルタろ材の圧力損失を制御し、不要なろ材内部の目詰まりを軽減し、エアフィルタろ材の寿命を延ばすことができる。
（１１）従来の粒子状除去材では粒子が大きくプリーツ加工には限界があったが、このガス除去フィルタろ材とすることでプレフィルタから中性能フィルタ、ＨＥＰＡフィルタ、ＵＬＰＡフィルタまでプリーツ加工することができる。
【図面の簡単な説明】
【００３６】
【図１】本発明のガス除去フィルタろ材を使用したパネル型プレフィルタを示す概略図。
【図２】本発明のガス除去フィルタろ材を使用した自動更新型エアフィルタを示す概略図。
【図３】本発明のガス除去フィルタろ材を使用した自動更新型エアフィルタのもう一つの実施例を示す概略図。
【図４】本発明のガス除去フィルタろ材を使用した吹き流し形エアフィルタを示す概略図を示す。
【図５】本発明のガス除去フィルタろ材を使用した吹き流し形エアフィルタのもう一つの実施例を示す概略図。
【図６】本発明のガス除去フィルタろ材を使用したフランジ型中性能フィルタを示す概略図。
【図７】本発明のガス除去フィルタろ材を使用したボックス型中性能フィルタを示す概略図。
【図８】本発明のガス除去フィルタろ材を使用した両フランジ型準ＨＥＰＡフィルタを示す概略図。
【図９】本発明のガス除去フィルタろ材を使用した両フランジ型ＨＥＰＡフィルタを示す概略図。
【図１０】本発明のガス除去フィルタろ材を使用したボックス型ＨＥＰＡフィルタを示す機能性フィルタの概略図。
【図１１】本発明のガス除去フィルタろ材を使用したフランジ型ＵＬＰＡフィルタを示す機能性フィルタの概略図。
【図１２】本発明のガス除去フィルタろ材を使用した機能性フィルタパックの概略図。
【発明を実施するための形態】
【００３７】  以下、ガス除去フィルタろ材を使用した各種フィルタの形状について添付図１〜１２に基づいて説明する。
【００３８】  図１はパネル型プレフィルタでろ材１と外枠２の接合部分はすべて接着構造で耐久性に優れ、ろ材１の裏側に接着した金網とフィンガーによって均一なプリーツ間隙と山の高さが保持されてろ材１全体でまんべんなく粉塵が捕集できるため急激な圧損の上昇がなく、旧来にない長寿命の特長を持っている。しかも超軽量・コンパクトなため交換作業が容易で、さらに使用済みのフィルタは圧縮・減容して廃棄できる。そしてろ材１の材質はガス除去フィルタろ材からなり、外枠２の材質はカードボードとなっている。
【００３９】  図２は長尺寸法のガス除去フィルタろ材１をタイマにより間欠的に巻き取るかまたはろ材の圧力損失を検出して巻き取るようにした自動更新型エアフィルタである。ろ材１はマット状にしたもので非常に復元力が強く柔軟性を有したものである。しかも長さ２０ｍものろ材１が直径３０ｃｍほどのコンパクトなロールになっているがろ過面では５０ｃｍの厚さに戻り表面濾過でなくその厚み全体で粉塵を捕集するので粉塵保持容量の極めて大きなものとなっている。
【００４０】  図３は、図２に示す自動更新型エアフィルタの特長を生かし、更に前記ろ材１のろ過面をジグザグにすることによって、限られたスペースで大容量を処理できるようにしたものである。
【００４１】  図４は、ガス除去フィルタろ材を袋状に縫製した袋状ろ材３で金属製のハニカム型ヘッダ枠４に取り付けてなる吹き流し形エアフィルタである。そして袋状ろ材３は奥行きが８９０ｍｍある６個のフィルタポケットから構成されている。そして高い捕集率、低い圧力損失でダスト保持容量が極めて大きくそして非常にコンパクトなものとなっている。
【００４２】  図５は金属製のスリット型ヘッダ枠５に袋状ろ材３を取り付けた吹き流し形エアフィルタで、低いろ過抵抗ですべてのポケットが膨らみろ材は隅々まで有効ろ過面となりダストはろ材全面で捕集されるようになるので、圧力損失の上昇が極めて緩やかになる効果を有している。
【００４３】  図６はガス除去フィルタろ材１を金属製外枠６の中にジグザグ状に折込み、波形のアルミニウムセパレータ７をろ材１の間に入れてろ材１と外枠６内周面とをシール材で気密性を持たせて一体化したフランジ型フィルタである。
そしてろ材１は繊維径が０．３〜５０μｍ、厚みが０．１〜１．０ｍｍのガラス繊維や合繊繊維または天然繊維などからなる不織布あるいは織布１Ａにバインダ、溶融繊維あるいは接着パウダーの接着媒体を付けて、その上に繊維径が１〜１００μｍ、厚みが０．０５〜１．繊維径が０．０１〜０．５μｍの超極細繊維層１Ｂを積層させ、不織布あるいは織布１Ａと超極細繊維層１Ｂを一体化したガス除去フィルタろ材である。
【００４４】  図７は図６のフランジ型フィルタの変形例で金属製外枠６に代えて合板枠８にしたボックス型フィルタである。
【００４５】  図８はガス除去フィルタろ材１を金属製外枠９の中にジグザグ状に折込み、波形のアルミニウムセパレータ７をろ材１の間に入れてろ材１と外枠９内周面とを接着剤で塗布して気密性を持たせて一体化した両フランジ型準ＨＥＰＡフィルタである。
【００４６】  図９はガス除去フィルタろ材１を金属製外枠１０の中にジグザグ状に折込み、波形のアルミニウムセパレータ７をろ材１の間に、ろ材１と外枠９内周面とをシール材で気密性を持たせて一体化した両フランジ型ＨＥＰＡフィルタである。そしてろ材１は繊維径が０．３〜５０μｍ、厚みが０．１〜１．０ｍｍのガラス繊維や合繊繊維または天然繊維などからなる不織布あるいは織布１Ａにバインダ、溶融繊維あるいは接着パウダーの接着媒体を付けて、その上に繊維径が１〜１００μｍ、厚みが０．０５〜１．繊維径が０．０１〜０．５μｍの超極細繊維層１Ｂを積層させた積層フィルタ基材をグラフト重合法などの手法によりイオン交換基を付与したガス除去フィルタろ材である。
【００４７】  図１０はガス除去フィルタろ材１を合板製の外枠１１の中にジグザグ状に折込み、ろ材間に糸状の樹脂１２を挟んでろ材１の間隔を一定幅に保持して形成したフィルタパックを外枠１１内周面にシール材で一体化したボックス型ＨＥＰＡフィルタである。
【００４８】  図１１はガス除去フィルタろ材１を金属製外枠１３の中にジグザグ状に折込み、波形のアルミニウムセパレータ７をろ材１の間に入れてろ材１と外枠１３内周面とをシール材で塗布して気密性を持たせて一体化したフランジ型ＵＬＰＡフィルタである。
【００４９】  図１２はガス除去フィルタろ材１の表面に突出するエンボス１４と裏面に突出するエンボス１５を幅方向に交互に形成し突出するエンボス同士が接触するようにジグザグ状に折り畳んでひだ折り加工して形成したフィルタパックの斜視図を示したものである。
【００５０】  次に具体的実施例について述べる。
【実施例】
【００５１】  繊維径が０．３〜５０μｍ、厚みが０．１〜１．０ｍｍのガラス繊維や合繊繊維または天然繊維などからなる不織布あるいは織り布の表面にバインダ、溶融繊維あるいは接着パウダーの接着媒体を付けて、その上に繊維径が０．０１〜０．５μｍの超極細繊維の薄い層を重ね乾燥固着して一体化したフィルタ基材に放射線照射した後、スチレンスルホン酸あるいはアクリル酸グリシジルの重合性単量体モノマーを接触させ、それぞれカチオン交換基あるいはアニオン交換基を形成する。これによりカチオン交換基すなわちアルカリガス吸着機能またはアニオン交換基すなわち酸性ガス吸着機能を有したガス除去フィルタろ材が形成される。【００５２】  前記ガス除去フィルタろ材をジグザグ状にひだ折りして、空気ろ過材を形成し、ひだの隔壁間に波形のアルミセパレータを挿入しエアフィルタユニットを形成する。そして前記を試験ダクトに取り付け、テストしたところ下記のような結果が得られた。【００５３】  試験条件        温度条件        ２５℃
湿度条件        ６５％
試験ダスト    ＪＩＳ  Ｚ８９０１試験用粉体１の１１種
試験ガス        アンモニア  １０００ｐｐｍ
硫化水素    １０００ｐｐｍ
試験測定機器    検知管【００５４】  試験結果
表１に示す
2013111572.tif 000003
【００５５】  尚、本実施例では本発明の一実施例を述べたもので、これに限定されることなく、種々変更しても何ら本発明の要旨を変更するものではない。
【産業上の利用可能性】
【００５６】  空調用フィルタを扱っている業界においては、低い圧力損失で且つ高い捕集効率および長寿命の性能を持ったフィルタを従来から追い求めている。しかしこれらの性能は相反する性能を持ったものであることなどからなかなか理想とするものが生まれてこなかった。そこで近年繊維業界の技術開発により、超極細繊維などが開発されてきたのをきっかけにフィルタ業界でも理想の性能をもった空調用フィルタの開発が注目されている。そこで本発明はこれらの問題を解決し、超極細繊維効果を遺憾無く発揮し低圧損で高効率・長寿命の性能を持ったフィルタろ材でありながら、ガス除去機能を持ったガス除去フィルタを提供しょうとしたもので本発明は産業上極めて利用価値の高いものである。
【符号の説明】
【００５７】１・・・ろ材    １Ａ・・・不織布あるいは織布  １Ｂ・・・超極細繊維層
２・・・外枠    ３・・・袋状ろ材      ４・・・ハニカム型ヘッダ枠
５・・・スリット型ヘッダ枠        ６、９、１０、１３・・・金属製外枠
７・・・波形のアルミニウムセパレータ    ８・・・合板枠
１１・・・合板製の外枠          １２・・・糸状の樹脂
１４、１５・・・エンボス
【図１】
2013111572.tif 000004
【図２】
2013111572.tif 000005
【図３】
2013111572.tif 000006
【図４】
2013111572.tif 000007
【図５】
2013111572.tif 000008
【図６】
2013111572.tif 000009
【図７】
2013111572.tif 000010
【図８】
2013111572.tif 000011
【図９】
2013111572.tif 000012
【図１０】
2013111572.tif 000013
【図１１】
2013111572.tif 000014
【図１２】
2013111572.tif 000015